(57)【要約】【課題】水膨張性に優れた止水剤に好適に用いられる水性組成物を提供する。【解決手段】下記式（１）で表されるポリアルキレングリコールモノ（メタ）アクリレートと、ジ（メタ）アクリル酸塩と、を含有する水性組成物であって、水性組成物中の固形分全量を基準として、ポリアルキレングリコールモノ（メタ）アクリレートの含有量は２５〜７５質量％であり、ジ（メタ）アクリル酸塩の含有量は１６〜６２質量％である、水性組成物。2019014878.tif 000017［式（１）中、Ｒ１は水素原子又はメチル基を表し、Ｒ２はアルキル基を表し、ｍは２〜３０の整数を表し、ｎは２〜５０の整数を表す。］【選択図】なし【特許請求の範囲】
【請求項１】
下記式（１）で表されるポリアルキレングリコールモノ（メタ）アクリレートと、ジ（メタ）アクリル酸塩と、を含有する水性組成物であって、
水性組成物中の固形分全量を基準として、前記ポリアルキレングリコールモノ（メタ）アクリレートの含有量は２５〜７５質量％であり、前記ジ（メタ）アクリル酸塩の含有量は１６〜６２質量％である、水性組成物。
【化１】
2019014878.tif 000016
［式（１）中、Ｒ１は水素原子又はメチル基を表し、Ｒ２はアルキル基を表し、ｍは２〜３０の整数を表し、ｎは２〜５０の整数を表す。］
【請求項２】
ポリアルキレングリコールジ（メタ）アクリレートを更に含有する、請求項１に記載の水性組成物。
【請求項３】
前記ポリアルキレングリコールジ（メタ）アクリレートの含有量は、水性組成物中の固形分全量を基準として１０質量％以下である、請求項２に記載の水性組成物。
【請求項４】
請求項１〜３のいずれか一項に記載の水性組成物である第１の原料と、アスコルビン酸又はその誘導体を含む組成物である第２の原料と、を備える止水剤原料セット。
【請求項５】
過硫酸塩を含む組成物である第３の原料を更に備える、請求項４に記載の止水剤原料セット。
【請求項６】
前記第１の原料とは別個に、請求項１〜３のいずれか一項に記載の水性組成物である第４の原料を更に備える、請求項４又は５に記載の止水剤原料セット。
【請求項７】
請求項１〜３のいずれか一項に記載の水性組成物と、アスコルビン酸又はその誘導体と、過硫酸塩と、を含有する混合物の硬化物。
【請求項８】
請求項７に記載の硬化物からなる止水剤。
【請求項９】
漏水部からの漏水を止水する方法であって、
請求項１〜３のいずれか一項に記載の水性組成物と、アスコルビン酸又はその誘導体を含む組成物と、過硫酸塩を含む組成物と、を含有する混合物を得る混合工程と、
前記混合物を漏水部に注入する注入工程と、を備える、方法。
【請求項１０】
前記注入工程の前に、前記漏水部に多孔質体を配置する工程を更に備え、
前記注入工程において、前記多孔質体に前記混合物を注入する、請求項９に記載の方法。
【発明の詳細な説明】
【技術分野】
【０００１】
本発明は、水性組成物及び硬化物、止水剤原料セット、止水剤、並びに漏水部からの漏水を止水する方法に関する。
【背景技術】
【０００２】
コンクリート構造物に発生するひび割れからの漏水、又はケーブルを収納したパイプの管路口からの漏水による浸水を止水する方法として、様々な高分子系止水剤を漏水部に注入してこれを硬化させる方法が知られている。
【０００３】
一般に、コンクリート構造物からの漏水又は湧水を止水するためには、液状やスラリー状のセメント系止水剤を注入する。漏水部のクラック（ひび割れ）幅が大きく、漏水量が多い場合は、ケイ酸ソーダ（水ガラス）又はケイ酸ソーダとセメントとの混合物を漏水部に注入して止水する方法が行われている。また、クラック幅の小さな漏水部又は漏水量が微量である箇所には、微粒子のセメントを注入する方法が一般的に用いられている。しかしながら、ケイ酸ソーダ又はケイ酸ソーダとセメントとの混合物を注入する方法では、ケイ酸ソーダのゲル化物が脆く、且つ収縮率が大きいため、止水後に再び漏水が生じやすい。一方、微粒子セメントを注入する方法では、短時間での固結が困難であること、微小なクラックに深く浸透しないこと、自己収縮によるクラック生成が頻繁に起こること、といった問題があり、解決が望まれていた。
【０００４】
上記のセメント系止水剤の他には、エポキシ系、ポリウレタン系等の止水剤も使用されている。エポキシ系及びポリウレタン系の止水剤は、硬化後の止水剤のコンクリート、木材、金属等からなる漏水部の材料への接着力が強い。しかし、漏水部の材料温度や振動等の外的環境条件の変化に追随しきれず、接着部から新たなクラックが生じることがある。
【０００５】
一方、上記の止水剤に代えて、（メタ）アクリル酸エステル系の止水剤が開発され、使用されている。（メタ）アクリル酸エステル系の止水剤として、特許文献１及び２には、アクリルモノマーとして水酸基末端型のポリアルキレングリコールモノ（メタ）アクリレートを含有する止水剤が開示されている。また、特許文献３及び４には、アクリルモノマーとしてポリアルキレングリコールジ（メタ）アクリレートを主に含有する止水剤が開示されている。
【先行技術文献】
【特許文献】
【０００６】
【特許文献１】特開昭５８−２０６６８０号公報
【特許文献２】特許第４９１６６９５号公報
【特許文献３】特開昭６１−２２１２８１号公報
【特許文献４】特開２０１５−２０５９８１号公報
【発明の概要】
【発明が解決しようとする課題】
【０００７】
（メタ）アクリル酸エステル系止水剤は、漏水部に充填されることにより、漏水を抑制し、止水効果が発揮される。この際、可能な限り長期間にわたって止水効果を持続させるために、止水剤には優れた水膨張性（水を吸収して膨張する性質）が求められる。しかし、特許文献１〜４に記載されているようなアクリル系止水剤においては、必ずしも十分な水膨張性が得られず、止水効果を持続することが難しい。
【０００８】
そこで本発明は、水膨張性に優れた止水剤、該止水剤を得るための止水剤原料セット、これらに好適に用いられる水性組成物及びその硬化物、並びに、該組成物を用いた止水方法を提供することを目的とする。
【課題を解決するための手段】
【０００９】
本発明は、第１の態様として、下記式（１）で表されるポリアルキレングリコールモノ（メタ）アクリレートと、ジ（メタ）アクリル酸塩と、を含有する水性組成物であって、水性組成物中の固形分全量を基準として、ポリアルキレングリコールモノ（メタ）アクリレートの含有量は２５〜７５質量％であり、ジ（メタ）アクリル酸塩の含有量は１６〜６２質量％である、水性組成物を提供する。
【化１】
2019014878.tif 000002
式（１）中、Ｒ１は水素原子又はメチル基を表し、Ｒ２はアルキル基を表し、ｍは２〜３０の整数を表し、ｎは２〜５０の整数を表す。
【００１０】
水性組成物は、好ましくは、ポリアルキレングリコールジ（メタ）アクリレートを更に含有する。
【００１１】
ポリアルキレングリコールジ（メタ）アクリレートの含有量は、好ましくは、水性組成物中の固形分全量を基準として１０質量％以下である。
【００１２】
本発明は、第２の態様として、上記の水性組成物である第１の原料と、アスコルビン酸又はその誘導体を含む組成物である第２の原料と、を備える止水剤原料セットを提供する。
【００１３】
止水剤原料セットは、好ましくは、過硫酸塩を含む組成物である第３の原料を更に備える。
【００１４】
止水剤原料セットは、好ましくは、第１の原料とは別個に、上記の水性組成物である第４の原料を更に備える。
【００１５】
本発明は、第３の態様として、上記の水性組成物と、アスコルビン酸又はその誘導体と、過硫酸塩と、を含有する混合物の硬化物を提供する。
【００１６】
本発明は、第４の態様として、上記の硬化物からなる止水剤を提供する。
【００１７】
本発明は、第５の態様として、漏水部からの漏水を止水する方法であって、上記の水性組成物と、アスコルビン酸又はその誘導体を含む組成物と、過硫酸塩を含む組成物と、を含有する混合物を得る混合工程と、混合物を漏水部に注入する注入工程と、を備える、方法を提供する。
【００１８】
第５の態様における方法は、好ましくは、注入工程の前に、前記漏水部に多孔質体を配置する工程を更に備え、注入工程において、多孔質体に混合物を注入する。
【発明の効果】
【００１９】
本発明によれば、水膨張性に優れた止水剤、該止水剤を得るための止水剤原料セット、これらに好適に用いられる水性組成物及びその硬化物、並びに、該組成物を用いた止水方法を提供することができる。
【発明を実施するための形態】
【００２０】
以下、本発明の実施形態について詳細に説明する。
【００２１】
本明細書における「（メタ）アクリレート」とは、アクリレート及びそれに対応するメタクリレートを、「（メタ）アクリル酸」とは、アクリル酸及びそれに対応するメタクリル酸を意味する。
【００２２】
本発明の一実施形態における止水剤は、第１の原料と、第２の原料と、をそれぞれ別個に備える止水剤原料セットから調製され、これらの原料を含有する混合物の硬化物である。
【００２３】
第１の原料は、一実施形態において、ポリアルキレングリコールモノ（メタ）アクリレートと、ジ（メタ）アクリル酸塩と、を含有する水性組成物である。
【００２４】
ポリアルキレングリコールモノ（メタ）アクリレートは、例えば下記式（１）で表される。本実施形態に係る水性組成物は、下記式（１）で表されるポリアルキレングリコールモノ（メタ）アクリレートを１種単独で含有してもよいし、２種以上を含有してもよい。
【化２】
2019014878.tif 000003
式（１）中、Ｒ１は水素原子又はメチル基を表し、Ｒ２はアルキル基を表し、ｍは２〜３０の整数を表し、ｎは２〜５０の整数を表す。
【００２５】
Ｒ２で表されるアルキル基は、直鎖状であっても分岐状であってもよい。Ｒ２で表されるアルキル基の炭素数は、好ましくは１以上であり、また、好ましくは、２０以下、１５以下、１０以下、５以下、３以下、又は２以下である。Ｒ２で表されるアルキル基は、メチル基であってもよい。
【００２６】
ｍは、好ましくは２以上の整数であり、また、好ましくは、３０以下、２５以下、２０以下、１０以下、５以下、又は３以下の整数である。ｍは、特に好ましくは２であり、すなわち、式（１）で表されるポリアルキレングリコールモノ（メタ）アクリレートは、好ましくはポリエチレングリコールモノ（メタ）アクリレートである。ポリエチレングリコールモノ（メタ）アクリレートにおいては、重合させて得られる硬化物のエステル部分が加水分解されにくく、例えば、アルカリ性の条件下でもエステル部分が崩壊しにくい。そのため、得られる硬化物が十分な強度を保持することができる。同一分子内に含まれる複数の−（ＣｍＨ２ｍ−Ｏ）−においては、それぞれのｍが異なる数であってもよい。
【００２７】
ｎの数は、式（１）の化合物における、ポリアルキレングリコール部分の重合度を意味し、２〜５０の整数を表す。ｎは、好ましくは２以上、より好ましくは３以上、更に好ましくは４以上の整数であり、また、好ましくは、５０以下、４０以下、３０以下、２０以下、又は１０以下の整数である。ｎが２以上の整数であることにより、組成物の水溶性が向上し、止水剤を調整することが容易になり、更には、得られる硬化物の架橋密度を高めることにより硬化物の強度を向上させることができる。一方、ｎが５０以下の整数であることにより、硬化物を調製した際に重合性二重結合間の距離が長くなりすぎないため、硬化物の強度低下を抑制することができる。
【００２８】
式（１）で表されるポリアルキレングリコールモノ（メタ）アクリレートは、すなわち、アルキル基をエステル基の末端に有するポリアルキレングリコールモノ（メタ）アクリレートであり、具体的には、メトキシポリエチレングリコールモノアクリレート、メトキシポリエチレングリコールモノメタクリレート、メトキシポリプロピレングリコールモノアクリレート及びメトキシポリプロピレングリコールモノメタクリレートからなる群より選ばれる少なくとも１種であってよい。式（１）で表されるポリアルキレングリコールモノ（メタ）アクリレートは、好ましくは、メトキシポリエチレングリコールモノアクリレート及びメトキシポリエチレングリコールモノメタクリレートからなる群より選ばれる少なくとも１種である。
【００２９】
式（１）で表されるポリアルキレングリコールモノ（メタ）アクリレートの含有量は、水性組成物全量を基準として、好ましくは１２質量％以上であり、より好ましくは２５質量％以上であり、更に好ましくは３０質量％以上であり、特に好ましくは３５質量％以上であり、また、好ましくは７５質量％以下であり、より好ましくは７２質量％以下であり、更に好ましくは７０質量％以下であり、特に好ましくは６０質量％以下である。
【００３０】
式（１）で表されるポリアルキレングリコールモノ（メタ）アクリレートの含有量は、硬化物の水膨張性を更に高める観点から、水性組成物の固形分全量を基準として、好ましくは２５質量％以上であり、より好ましくは３５質量％以上であり、更に好ましくは４０質量％以上であり、また、好ましくは７５質量％以下であり、より好ましくは７２質量％以下であり、更に好ましくは７０質量％以下である。式（１）で表されるポリアルキレングリコールモノ（メタ）アクリレートの含有量は、硬化物の水膨張性を更に高める観点から、水性組成物の固形分全量を基準として、好ましくは、２５〜７５質量％、２５〜７２質量％、２５〜７０質量％、３５〜７５質量％、３５〜７２質量％、３５〜７０質量％、４０〜７５質量％、４０〜７２質量％、又は４０〜７０質量％である。
【００３１】
ジ（メタ）アクリル酸塩は、水性組成物の硬化物により高い弾力性と水膨張性を与える。ジ（メタ）アクリル酸塩としては、例えば、マグネシウム、カルシウム等のアルカリ土類金属塩、亜鉛、アルミニウム等の金属塩などが挙げられる。ジ（メタ）アクリル酸塩は、硬化物の水膨張性及び安定性を高める観点から、好ましくは、マグネシウム塩又は亜鉛塩である。
【００３２】
ジ（メタ）アクリル酸塩の含有量は、水性組成物全量を基準として、好ましくは１０質量％以上であり、より好ましくは１６質量％以上であり、更に好ましくは１８質量％以上であり、特に好ましくは２０質量％以上であり、また、好ましくは６２質量％以下であり、より好ましくは５５質量％以上であり、更に好ましくは５０質量％以下であり、特に好ましくは４５質量％以下である。
【００３３】
ジ（メタ）アクリル酸塩の含有量は、硬化物の水膨張性を更に高める観点から、水性組成物の固形分全量を基準として、好ましくは１６質量％以上であり、より好ましくは１８質量％以上であり、更に好ましくは２０質量％以上であり、また、好ましくは６２質量％以下であり、より好ましくは５０質量％以下であり、更に好ましくは４０質量％以下である。ジ（メタ）アクリル酸塩の含有量は、硬化物の水膨張性を更に高める観点から、水性組成物の固形分全量を基準として、好ましくは、１６〜６２質量％、１６〜５０質量％、１６〜４０質量％、１８〜６２質量％、１８〜５０質量％、１８〜４０質量％、２０〜６２質量％、２０〜５０質量％、又は２０〜４０質量％である。
【００３４】
第１の原料である水性組成物は、ポリアルキレングリコールジ（メタ）アクリレートを更に含有してもよい。ポリアルキレングリコールジ（メタ）アクリレートは、例えば、下記式（２）で表される化合物である。本実施形態に係る水性組成物は、下記式（２）で表されるポリアルキレングリコールジ（メタ）アクリレートを１種単独で含有してもよいし、２種以上を含有してもよい。
【化３】
2019014878.tif 000004
式（２）中、Ｒ３及びＲ４は、それぞれ独立に水素原子又はメチル基を表し、ｐは２〜３０の整数を表し、ｑは２〜５０の整数を表す。
【００３５】
ｐは、好ましくは２以上の整数であり、また、好ましくは、３０以下、２５以下、２０以下、１０以下、５以下、又は３以下の整数である。ｐは、特に好ましくは２であり、すなわち、式（２）で表されるポリアルキレングリコールジ（メタ）アクリレートは、好ましくはポリエチレングリコールジ（メタ）アクリレートである。
【００３６】
ｑは、好ましくは２以上、より好ましくは３以上、更に好ましくは４以上の整数であり、また、好ましくは、５０以下、４０以下、３０以下、２０以下、又は１０以下の整数である。
【００３７】
ポリアルキレングリコールジ（メタ）アクリレートの含有量は、水性組成物全量を基準として、好ましくは１質量％以上であり、より好ましくは２質量％以上であり、更に好ましくは３質量％以上であり、また、好ましくは１０質量％以下であり、より好ましくは９質量％以上であり、更に好ましくは８質量％以下である。
【００３８】
ポリアルキレングリコールジ（メタ）アクリレートの含有量は、水性組成物の固形分全量を基準として、好ましくは０．１質量％以上であり、より好ましくは０．２質量％以上であり、更に好ましくは０．５質量％以上であり、また、好ましくは１０質量％以下であり、より好ましくは９質量％以下であり、更に好ましくは８質量％以下である。ポリアルキレングリコールジ（メタ）アクリレートの含有量は、水性組成物の固形分全量を基準として、好ましくは、０．１〜１０質量％、０．１〜９質量％、０．１〜８質量％、０．２〜１０質量％、０．２〜９質量％、０．２〜８質量％、０．５〜１０質量％、０．５〜９質量％、又は０．５〜８質量％である。
【００３９】
第１の原料である水性組成物は、必要に応じて、その他の添加剤を更に含有することができる。その他の添加剤としては、水酸化ナトリウム、水酸化カリウム等が挙げられる。その他の添加剤は、１種を単独で又は２種以上を組み合わせて用いられてよい。
【００４０】
水性組成物における固形分の含有量は、水性組成物全量を基準として、好ましくは３０質量％以上であり、より好ましくは４０質量％以上であり、更に好ましくは５０質量％以上であり、また、好ましくは９０質量％以下であり、より好ましくは８５質量％以下であり、更に好ましくは８０質量％以下である。
【００４１】
水性組成物のｐＨは、硬化物を得るための重合反応を早める観点から、好ましくは７以下であり、７になるべく近い値である。水性組成物のｐＨは、好ましくは、５．５以上であり、より好ましくは６．０以上であり、更に好ましくは６．５以上であり、また、好ましくは７以下であり、より好ましくは６．９８以下であり、更に好ましくは６．９５以下である。
【００４２】
第２の原料は、一実施形態において、アスコルビン酸又はその誘導体を含む組成物である。アスコルビン酸の誘導体としては、アスコルビン酸リン酸エステル等のアスコルビン酸の無機酸エステル、アスコルビン酸−２−グルコシド等のアスコルビン酸の配糖体が挙げられる。
【００４３】
第２の原料は、粉末等の固形状で原料セットに備えられてよく、水溶液として原料セットに備えられてもよい。第２の原料が粉末等の固形状の原料セットの場合、第１の原料に粉末を溶解させてもよく、使用前に水溶液にした後に第１の原料と混合してもよい。第２の原料が水溶液である場合、アスコルビン酸又はその誘導体の含有量は、水溶液全量を基準として、好ましくは０．５質量％以上であり、より好ましくは１．０質量％以上であり、更に好ましくは１．５質量％以上であり、また、好ましくは２５質量％以下であり、より好ましくは２０質量％以下であり、更に好ましくは１５質量％以下である。
【００４４】
第２の原料は、必要に応じて、その他の添加剤を更に含有することができる。その他の添加剤としては、チオ硫酸ナトリウム、ロンガリット、亜硫酸カリウム、亜硫酸ナトリウム、亜硫酸水素ナトリウム、ピロ亜硫酸塩、（イソ）アスコルビン酸のナトリウム、カリウム等のアルカリ金属塩、硫酸第一鉄等が挙げられる。その他の添加剤は、１種を単独で又は２種以上を組み合わせて用いられてよい。
【００４５】
止水剤原料セットは、第３の原料として、第１の原料及び第２の原料とは別個に、過硫酸塩を含む組成物を更に備えてもよい。過硫酸塩における塩は、ナトリウム、カリウム等のアルカリ金属塩等であってよく、好ましくはナトリウム塩である。
【００４６】
第３の原料は、粉末等の固形状で原料セットに備えられてよく、水溶液として原料セットに備えられてもよい。第３の原料が水溶液である場合、過硫酸塩の含有量は、水溶液全量を基準として、好ましくは１質量％以上であり、より好ましくは２質量％以上であり、更に好ましくは３質量％以上であり、また、好ましくは４０質量％以下であり、より好ましくは３０質量％以下であり、更に好ましくは２０質量％以下である。
【００４７】
第３の原料は、必要に応じて、その他の添加剤を更に含有することができる。その他の添加剤としては、過塩素酸ナトリウム、過酸化水素等が挙げられる。その他の添加剤は、１種を単独で又は２種以上を組み合わせて用いられてよい。
【００４８】
止水剤原料セットは、第４の原料として、第１の原料、第２の原料及び第３の原料とは別個に、上述した式（１）で表されるポリアルキレングリコールモノ（メタ）アクリレートと、上述したジ（メタ）アクリル酸塩と、を含有する水性組成物を更に備えてもよい。
【００４９】
第４の原料は、上述したポリアルキレングリコールジ（メタ）アクリレートを更に含有してよく、必要に応じて、その他の添加剤を更に含有してもよい。その他の添加剤は、上述した第１の原料に用いられるものと同様であってよい。第４の原料は、第１の原料と同一の組成であっても異なる組成であってもよいが、好ましくは同一の組成である。
【００５０】
本実施形態に係る止水剤原料セットは、第１の原料及び第２の原料、更には、第３の原料及び第４の原料をそれぞれ別々に保管することができるため、長期間の保存を可能とすることができる。
【００５１】
止水剤原料セットは、上述した原料の他に、その他の原料として、腐食抑制剤、カチオン性電解質モノマー、セメント類、焼却灰等を更に備えてもよい。これらの原料は、第１の原料〜第４の原料とは別個の原料として止水剤原料セットに備えられてもよく、第１の原料〜第４の原料のいずれかに含有された状態であってもよい。
【００５２】
腐食抑制剤は、カルボン酸及びその塩、リン酸及びその塩、リン酸エステル、亜硝酸及びその塩、アミン及びその塩からなる群より選ばれた１種類以上であってよい。腐食抑制剤を添加することにより、止水剤が、金属、特に汎用される鉄系材料である鉄鋼等に対して、強い腐食抑制効果を示す。
【００５３】
カチオン性電解質モノマーは、ジメチルアミノエチル（メタ）アクリレートとその塩及び第四級化物、ジエチルアミノエチル（メタ）アクリレートとその塩及び第四級化物、ジメチルアミノプロピル（メタ）アクリルアミドとその塩及び第四級化物、等であってよい。これらの塩としては、塩酸、硫酸等の無機塩との塩、ジ（メタ）アクリル酸との塩が用いられる。第四級化物としては、メチルクロライド、ジメチル硫酸等による第四級化物、あるいはそれらの複合塩が用いられる。カチオン性電解質モノマーは１種を単独で又は２種以上を組み合わせて用いられてよい。
【００５４】
セメント類は、各種ポルトラントセメント類、高炉セメント、シリカセメント、フライアッシュセメント、ジェットセメント、アルミナセメント、スラグセメント等であってよい。焼却灰は、フライアッシュ、シリカヒューム、高炉スラグ、石膏、下水処理汚泥等であってよい。セメント類及び焼却灰は、１種を単独で又は２種以上を組み合わせて用いられてよい。
【００５５】
次に、一実施形態に係る止水剤について説明する。本実施形態に係る止水剤は、上述した式（１）で表されるポリアルキレングリコールモノ（メタ）アクリレートと、ジ（メタ）アクリル酸塩とを含有する水性組成物と、アスコルビン酸又はその誘導体と、過硫酸塩と、を含有する混合物の硬化物からなる。硬化物は、式（１）で表されるポリアルキレングリコールモノ（メタ）アクリレートに由来する構造単位と、ジ（メタ）アクリル酸塩に由来する構造単位と、アスコルビン酸又はその誘導体に由来する構造単位とを含む。硬化物は、ポリアルキレングリコールジ（メタ）アクリレートに由来する構造単位を更に含んでいてよい。過硫酸塩は、式（１）で表されるポリアルキレンモノ（メタ）アクリレート（及びポリアルキレングリコールジ（メタ）アクリレート）の重合を開始させる重合開始剤としての役割をもっている。この硬化物は、上述した原料セットの各原料を混合することにより得られる。
【００５６】
硬化物の原料となる水性組成物、アスコルビン酸又はその誘導体、及び過硫酸塩は、上述した第１の原料、第２の原料、及び第３の原料として使用できるものと同様であってよい。
【００５７】
硬化物において、式（１）で表されるポリアルキレンモノ（メタ）アクリレートの含有量は、硬化物全量を基準として、好ましくは１０質量％以上であり、より好ましくは２０質量％以上であり、更に好ましくは３０質量％以上であり、また、好ましくは６０質量％以下であり、より好ましくは５５質量％以下であり、更に好ましくは５０質量％以下である。
【００５８】
硬化物において、ジ（メタ）アクリル酸塩の含有量は、硬化物全量を基準として、好ましくは５質量％以上であり、より好ましくは７質量％以上であり、更に好ましくは１０質量％以上であり、また、好ましくは３０質量％以下であり、より好ましくは２５質量％以下であり、更に好ましくは２０質量％以下である。
【００５９】
ポリアルキレングリコールモノ（メタ）アクリレートと、ジ（メタ）アクリル酸塩との含有量の合計は、硬化物の強度と耐久性を高める観点から、硬化物全量を基準として、好ましくは２０質量％以上であり、より好ましくは２５質量％以上であり、更に好ましくは３０質量％以上である。ポリアルキレングリコールモノ（メタ）アクリレートと、ジ（メタ）アクリル酸塩との含有量の合計は、経済的観点から、硬化物全量を基準として、好ましくは８０質量％以下であり、より好ましくは７５質量％以下であり、更に好ましくは７０質量％以下である。
【００６０】
硬化物において、アスコルビン酸又はその誘導体の含有量は、硬化物全量を基準として、好ましくは０．０１質量％以上であり、より好ましくは０．０５質量％以上であり、更に好ましくは０．０７質量％以上であり、また、好ましくは１０質量％以下であり、より好ましくは７質量％以下であり、更に好ましくは５質量％以下である。
【００６１】
硬化物には、上述したポリアルキレングリコールジ（メタ）アクリレートを更に含有してもよい。その場合、ポリアルキレングリコールジ（メタ）アクリレートの含有量は、硬化物全量を基準として、好ましくは１質量％以上であり、より好ましくは２質量％以上であり、更に好ましくは３質量％以上であり、また、好ましくは１５質量％以下であり、より好ましくは１０質量％以下であり、更に好ましくは８質量％以下である。
【００６２】
硬化物は、水分を含有するゲル状の硬化物である。硬化物における固形分の含有量は、硬化物の強度を高める観点から、硬化物全量を基準として、好ましくは２５質量％以上であり、より好ましくは３０質量％以上であり、更に好ましくは３５質量％以上である。硬化物における固形分の含有量は、硬化物の原料を溶解しやすくし、硬化物を容易に調製する観点から、硬化物全量を基準として、好ましくは８０質量％以下であり、より好ましくは７５質量％以下であり、更に好ましくは７０質量％以下である。
【００６３】
硬化物中における水分の含有量は、硬化物全量を基準として、好ましくは１０質量％以上であり、より好ましくは２０質量％以上であり、更に好ましくは３０質量％以上であり、また、好ましくは８０質量％以下であり、より好ましくは７０質量％以下であり、更に好ましくは６５質量％以下であり、特に好ましくは６０質量％以下である。
【００６４】
本実施形態に係る止水剤（硬化物）は、優れた水膨張性を有する。水膨張性は、止水剤の水中膨張率を測定することにより評価することができる。止水剤の水中膨張率は、例えば、１０〜５００％、２０〜４５０％、又は３０〜４００％であってよい。水中膨張率が１０％以上であることにより、止水剤は、耐水圧性や止水安定性に優れる。一方、水中膨張率が５００％以下であることにより、止水剤の強度の不足が抑制され、耐久性にも優れる。水中膨張率は、止水剤を水中に浸漬する前の止水剤の体積と、止水剤の１００倍量の水中に止水剤を７日間浸漬させた後の体積を測定し、下記の式（３）より求めることができる。
水中膨張率（％）＝（水中に浸漬させた後の止水剤の体積−浸漬前の止水剤の体積）／浸漬前の止水剤の体積）×１００・・・（３）
【００６５】
本実施形態に係る止水剤によれば、止水時に水へ浸出するアミン量及び有機物量、アクリル酸量を低減でき、優れた安全性が得られる。例えば、止水剤は、日本水道協会で制定された規格である、水道用資機材の浸出試験中の試験項目において、コンディショニング処理（硬化物からの溶出物を安定させるための操作）をしなくても、浸出後の水中に含まれる有機物（全有機炭素（ＴＯＣ）の量）を１５０ｍｇ／Ｌ以下に低減できる。また、有機物の中でも、高速液体クロマトグラフ法（検出下限値０．００２ｐｐｍ）により測定される、浸出後の水中に含まれるアミン類を０．１ｍｇ／Ｌ以下、アクリル酸を５．０ｍｇ／Ｌ以下に低減できる。また、本実施形態に係る止水剤は、止水時に水中の塩素濃度を低減させにくいため、水中の塩素含有量の基準を下回らせることなく使用することができる。例えば、止水剤は、日本水道協会で制定された規格である、水道用資機材の浸出試験の試験項目において、コンディショニング処理をしなくても、浸出後の水中における残留塩素の減量を２０ｍｇ／Ｌ以下に低減できる。
【００６６】
次に、上述した硬化物からなる止水剤を用いた、漏水部からの漏水を止水する方法（以下、単に「止水方法」と呼ぶことがある。）について説明する。一実施形態に係る止水方法は、上述した水性組成物と、アスコルビン酸又はその誘導体を含む組成物と、過硫酸塩を含む組成物と、を含有する混合物を得る混合工程と、混合物を漏水部に注入する注入工程と、を備える。
【００６７】
混合工程は、一実施形態において、以下の方法により行われる。まず、上述した水性組成物（第１の原料）と、アスコルビン酸又はその誘導体を含む組成物（第２の原料）と、が混合された混合物（Ａ液）と、過硫酸塩を含む組成物（第３の原料）と、第１の原料とは別個の、上述した水性組成物（第４の原料）が混合された混合物（Ｂ液）と、をそれぞれ得る。そして、Ａ液とＢ液とを混合して、上記の原料が混合された混合物を得る。Ａ液とＢ液とを混合する方法としては、例えば、Ａ液とＢ液をＹ字管や二重管等に送液し、Ｙ字管の合流部及び二重管の先端で混合すればよい。Ａ液とＢ液は、好ましくはＡ液：Ｂ液＝１：１（体積比）で混合される。
【００６８】
注入工程においては、混合工程によって得られた混合物を、漏水部に注入する。注入された混合物が硬化することにより、漏水部における漏水が止水される。混合物の注入の際、例えば、コンクリート壁面に漏水部が存在する場合には、高圧で注入する必要があるため、エアーピストン方式のプランジャーポンプ等が用いられる。一方、混合物の注入は、例えば、ケーブル管路口に漏水部が存在する場合には、低圧で注入することができるため、低圧に調圧したエアーコンプレッサー又は圧縮ガスボンベ等を用いて、容器に入れた液を圧送することにより行われる。
【００６９】
止水方法は、他の実施形態において、注入工程の前に、漏水部に多孔質体を配置する工程を更に備えてもよい。この場合、注入工程においては、多孔質体に混合物を注入し、含浸させる。本実施形態に係る止水方法は、ケーブル管路口における漏水部に適している。混合物が含浸された多孔質体は、止水板等の止水用シール材としても用いられる。
【００７０】
多孔質体は、好ましくは、機械的強度、伸縮性、耐候性に優れ、また、止水剤（混合物）の浸透性にも優れるものであり、連続気泡構造の発泡体、又は、繊維が絡み合って出来た繊維塊等であってよい。多孔質体は、好ましくはウレタン発泡体である。多孔質体の形状は特に制限されないが、ケーブル管路口における漏水部に配置する場合は、好ましくは円柱状であり、コンクリート構造物と構造物との間の目地部における漏水部に配置する場合は、好ましくはシート状である。
【００７１】
本実施形態において、多孔質体は２個以上用いられてもよい。例えば、ケーブル管路口における漏水部において、ケーブルが単一ケーブルである場合は、止水方法は、ケーブル形状に合わせた穴あけ加工等を行った円柱状の多孔質体を漏水部に配置し、この多孔質体に混合物を注入する方法であってよい。ケーブルが多条ケーブルである場合は、止水方法は、多孔質体を２個以上使用し、それらの隙間に混合物を注入する方法であってよく、これにより、方法が簡便で止水効果がより優れるようになる。
【００７２】
これらの実施形態に係る止水方法は、コンクリート構造物における漏水、ケーブル管路口の漏水等を容易に止水することを可能とする。これらの実施形態の方法によって止水した箇所は、耐薬品性、耐水圧性、耐凍結融解性、耐乾燥収縮性等に優れる。
【実施例】
【００７３】
以下に実施例、比較例を用いて、本発明を更に具体的に説明するが、本発明はこれらの実施例に限定されるものではない。
【００７４】
＜第１の原料の調製＞
［実施例１〜２４、比較例１〜３］
実施例及び比較例においては、表１〜表３に示す組成に基づき、以下のものを用いて第１の原料を調製した。なお、表１〜表３においては、Ａ−１ａ、Ａ−１ｂ、Ａ−１ｃで表されるポリエチレングリコールモノ（メタ）クリレートをまとめて（Ａ−１）と記載し、Ａ−２ａ、Ａ−２ｂで表されるジ（メタ）アクリル酸塩をまとめて（Ａ−２）と記載する。
（Ａ−１ａ）：下記式（４）で表されるポリエチレングリコールモノアクリレート（ｎ≒９、製品名：ＡＭＥ−４００、日油株式会社製）
【化４】
2019014878.tif 000005
（Ａ−１ｂ）：下記式（５）で表されるポリエチレングリコールモノメタクリレート（ｎ≒９、製品名：ＰＭＥ−４００、日油株式会社製）
【化５】
2019014878.tif 000006
（Ａ−１ｃ）：下記式（６）で表されるポリエチレングリコールモノメタクリレート（ｎ≒８、製品名：ＰＥ−３５０、日油株式会社製）
【化６】
2019014878.tif 000007
（Ａ−２ａ）：ジアクリル酸マグネシウム塩（製品名：ＭＡ−３５、浅田化学工業株式会社製）の３５質量％水溶液
（Ａ−２ｂ）：ジアクリル酸亜鉛塩（製品名：ＺＡ−３０、浅田化学工業株式会社製）の３０質量％水溶液
（Ａ−３）：下記式（７）で表されるポリエチレングリコールジアクリレート（ｎ≒９、製品名：ＡＤＥ−４００Ａ、日油株式会社製）
【化７】
2019014878.tif 000008
（Ａ−４）：水酸化ナトリウム（和光純薬株式会社製）の４質量％水溶液
【００７５】
【表１】
2019014878.tif 000009
【００７６】
【表２】
2019014878.tif 000010
【００７７】
【表３】
2019014878.tif 000011
【００７８】
＜硬化物（止水剤）の調製＞
［実施例１〜２４、比較例１、２］
上述した第１の原料１０４ｇ（ただし、比較例２では１０５ｇ）と、以下の第２の原料１０ｇとを混合したＡ液と、以下の第３の原料２０ｇと第４の原料９４ｇとを混合したＢ液と、を調製した。Ａ液とＢ液との混合物を直ちにプラスチック容器内に流し込み、撹拌混合することによって硬化物を得た。
第２の原料：アスコルビン酸（和光純薬株式会社製）の２．５５質量％水溶液
第３の原料：過硫酸ナトリウム（製品名：ＳＰＳ、株式会社ＡＤＥＫＡ製）の５質量％水溶液
第４の原料：各実施例で使用した第１の原料と同一の組成を有する水性組成物
【００７９】
［比較例３］
上述した第１の原料１０５ｇと、以下の第２の原料１０．８ｇとを混合したＡ液と、以下の第３の原料２０ｇと第４の原料８９．７ｇとを混合したＢ液と、を調製した。Ａ液とＢ液との混合物を直ちにプラスチック容器内に流し込み、撹拌混合することによって硬化物を得た。
第２の原料：トリエタノールアミン（日本触媒株式会社製）の１１．１質量％水溶液
第３の原料：過硫酸アンモニウム（製品名：ＡＰＳ、株式会社ＡＤＥＫＡ製）の１５質量％水溶液
第４の原料：モノエチレングリコール（三菱化学株式会社製）
【００８０】
得られた各硬化物中のＡ−１〜Ａ−３成分の固形分含有量を表４〜表６に示す。なお、実施例１〜２４及び比較例１、２の硬化物中のアスコルビン酸の固形分含有量は、いずれも０．１１質量％であった。また、実施例及び比較例の各硬化物について、上述した式（３）に基づいて水中膨張率を評価した。結果を表４〜表６に示す。
【００８１】
【表４】
2019014878.tif 000012
【００８２】
【表５】
2019014878.tif 000013
【００８３】
【表６】
2019014878.tif 000014
【００８４】
次に、表７に示す実施例及び比較例の硬化物について、水中へ浸漬された後の水中のアミン量、有機物（全有機炭素（ＴＯＣ））量、及び残留塩素低減量を測定した。アミン量は、吸光光度法により、有機物量は、全有機炭素測定法（検出下限値０．３ｐｐｍ）により、残留塩素低減量は、ジエチル−ｐ−フェニレンジアミン法によりそれぞれ測定した。結果を表７に示す。
【００８５】
【表７】
2019014878.tif 000015
【００８６】
また、実施例９及び比較例３の硬化物について、水中へ浸漬された後の水中のアクリル酸量を、高速液体クロマトグラフ法（検出下限値０．００２ｐｐｍ）により測定した。その結果、実施例９の硬化物では、水中へ浸漬された後の水中のアクリル酸量は２．７ｍｇ／Ｌであったのに対して、比較例３の硬化物では、アクリル酸量は０．０２７ｍｇ／Ｌであった。